(57)【要約】【課題】本発明は、全熱交換素子用仕切部材の透湿性能を高め、全熱交換形換気装置の全熱交換効率を向上することを目的とするものである。【解決手段】本発明は、多孔質シート１８の上に極細繊維部１７が積層されたものに対し、透湿性物質２１を塗工し、さらに多孔質シート１８を積層した後、透湿性物質２１を水不溶化することで全熱交換素子用仕切部材１４を構成することを特徴とするものであり、これにより所期の目的を達成するものである。【選択図】図６
2015178949.tif 000002
【特許請求の範囲】
【請求項１】
内側に極細繊維層を備え、外側の両表面に多孔質シートを備えた全熱交換素子用仕切部材であって、前記極細繊維層に、透湿性物質を含浸または塗工し、水不溶化したことを特徴とする全熱交換素子用仕切部材。
【請求項２】
前記全熱交換素子用仕切部材として、外側両表面の一方の多孔質シートと他方の多孔質シートとが部分的に接着され、両表面に凹凸部を備えたことを特徴とする請求項１に記載の全熱交換素子用仕切部材。
【請求項３】
前記全熱交換素子用仕切部材として、平均孔径が１５μｍ以上１００μｍ以下で、厚みが２０μｍ以上５００μｍ以下の多孔質シートと、平均孔径が０．０１μｍ以上１０μｍ以下で厚みが０．５μｍ以上２０μｍ以下の極細繊維層とを積層した構成を特徴とする請求項１または２に記載の全熱交換素子用仕切部材。
【請求項４】
透湿性物質の水不溶化方法として、親水性の有機低分子化合物を含浸または塗工後、重合させることにより高分子化し、水不溶化したことを特徴とする請求項１から３のいずれかに記載の全熱交換素子用仕切部材。
【請求項５】
透湿性物質として、第四級アンモニウム基を備えた薬剤を用いた構成を特徴とする請求項１から４のいずれかに記載の全熱交換素子用仕切部材。
【請求項６】
前記極細繊維層と前記多孔質シートとは、接着部により接着され、前記接着部は耐水性と透湿性を備えることを特徴とする請求項１から５のいずれかに記載の全熱交換素子用仕切部材。
【請求項７】
外側両表面の多孔質シート同士の接着方法として、熱エンボス加工による熱圧着であることを特徴とする請求項１から６のいずれかに記載の全熱交換素子用仕切部材。
【請求項８】
前記多孔質シートが耐水性と透湿性を備えた樹脂でコーティングされた芯鞘繊維を備えることを特徴とする請求項１から７に記載の全熱交換素子用仕切部材。
【請求項９】
前記全熱交換素子用仕切部材として、外側両表面の一方の多孔質シートの厚みより他方の多孔質シートの厚みが薄いことを特徴とする請求項１から８に記載の全熱交換素子用仕切部材。
【請求項１０】
請求項１から９のいずれか一項に記載の全熱交換素子用仕切部材を用いた全熱交換素子。
【請求項１１】
請求項１０に記載の全熱交換素子を用いた全熱交換形換気装置。
【発明の詳細な説明】
【技術分野】
【０００１】
本発明は、伝熱性と透湿性を有する全熱交換素子用仕切部材、およびその全熱交換素子用仕切部材を仕切板に用いた全熱交換素子、およびその全熱交換素子を用いた全熱交換形換気装置に関するものである。
【背景技術】
【０００２】
従来、冷房や暖房の効果を損なわずに換気できる装置として、換気の際に給気と排気の間で熱交換を行う全熱交換形換気装置が知られている。
【０００３】
全熱交換形換気装置には、熱交換を行うための熱交換素子が含まれており、素材には給気と排気が交じり合わないようにするガスバリア性（主として二酸化炭素バリア性）と伝熱性が求められる。特に、温度と同時に湿度の交換も行う全熱交換素子に関しては、高い透湿性も合わせて有する必要がある。また、寒冷地や熱帯地など室内外で温湿度差が大きな条件で使用する場合、素子内部に結露・結氷が発生するため、耐水性も必要である。
【０００４】
これらを実現するために、この種の全熱交換素子に用いる全熱交換素子用仕切部材は、以下のような構成となっていた。
【０００５】
すなわち、温度の高い高温空気流と、温度の低い低温空気流との間に配置される全熱交換素子用仕切部材であって、透湿性物質として親水性高分子を水溶液化し、親水性繊維が３０重量％以上含有する多孔質シートに塗工した後、水不溶化させる構成となっていた。
【０００６】
例えば、これに類似する先行文献として下記特許文献１参照。
【先行技術文献】
【特許文献】
【０００７】
【特許文献１】特開２００８−１４６２３号公報
【発明の概要】
【発明が解決しようとする課題】
【０００８】
上記従来例の課題は、親水性繊維が３０重量％以上含有する多孔質シートに透湿性物質を直接塗工したため、透湿性物質の厚みが厚く、透湿性能が低いことにあった。すなわち、表面に塗工するだけでは、透湿性物質の層が多孔質シートから剥離するため、従来例では、親水性繊維の多い層に透湿性物質を浸みこませる必要があった。
【０００９】
しかし、この構成では、親水性繊維層の多い層の厚みを調整できず、ガスバリア性を担保するために必要以上の塗工量で塗工する必要があり、透湿性物質の厚みが厚くなってしまう。結果として、透湿性能が低く、全熱交換効率が低いという課題があった。
【００１０】
そこで本発明は、上記透湿性を改善し、全熱交換効率の高い熱交換形換気装置を提供することを目的とする。
【課題を解決するための手段】
【００１１】
そして、この目的を達成するために、本発明は、内側に極細繊維層を備え、外側の両表面に多孔質シートを備えた全熱交換素子用仕切部材であって、前記極細繊維層に、透湿性物質を含浸または塗工し、水不溶化したことを特徴とするものであり、これにより所期の目的を達成するものである。
【発明の効果】
【００１２】
本発明は、内側に極細繊維層を備え、外側の両表面に多孔質シートを備えた全熱交換素子用仕切部材であって、前記極細繊維層に、透湿性物質を含浸または塗工し、水不溶化したことを特徴とするものであり、従来の耐水性を備えた全熱交換素子用仕切部材より透湿性能を向上させ、全熱交換効率の高い全熱交換形換気装置を得ることができるものである。
【００１３】
すなわち、本発明によれば、外側の両表面に多孔質シートを用いることにより、全熱交換素子用仕切部材に必要な強度を確保することが出来る。そのため、極細繊維層は繊維径を細くして、薄く形成することが出来る。その上、繊維径が細いことにより、毛細管力により透湿性物質を吸収することが出来るため、透湿性物質を極細繊維層に集めることができ、透湿性物質の厚みを薄く出来る。結果として、透湿性能が高く、全熱交換効率を高く出来る。さらに、同じく繊維径が細いことから、強度を保ちつつ、極細繊維層の空隙率を高めることができ、透湿性物質の含有量を高めることが出来る。
【００１４】
以上のことから、透湿性物質を薄く高濃度に含有した層を形成出来るため、透湿性能の高い全熱交換素子用仕切部材が得られ、全熱交換効率の高い全熱交換形換気装置を得ることができる。
【図面の簡単な説明】
【００１５】
【図１】本発明の実施の形態１にかかる全熱交換形換気装置の設置例を示す概要図
【図２】同全熱交換形換気装置の構造を示す図
【図３】同全熱交換形換気装置の全熱交換素子を示す斜視図
【図４】同全熱交換形換気装置の全熱交換素子を示す分解斜視図
【図５】同全熱交換形換気装置の全熱交換素子用仕切部材の基材を示す断面図
【図６】同全熱交換形換気装置の全熱交換素子用仕切部材を示す断面図
【図７】同全熱交換形換気装置の全熱交換素子用仕切部材を示す断面図
【図８】同全熱交換形換気装置の全熱交換素子用仕切部材を示す断面図
【発明を実施するための形態】
【００１６】
以下、本発明の一実施形態を説明する。
【００１７】
（実施の形態１）
図１において、家１の屋内に全熱交換形換気装置２が設置されている。
【００１８】
例として日本の冬季を挙げると、屋内からの空気を、黒色矢印のごとく、全熱交換形換気装置２を介して屋外に放出する。
【００１９】
また、屋外の空気は、白色矢印のごとく、全熱交換形換気装置２を介して室内にとり入れる。
【００２０】
そして、このことにより換気を行うとともに、この換気時に、屋内空気の熱を屋外空気へと伝達し、不用意な熱の放出を抑制しているのである。
【００２１】
全熱交換形換気装置２は図２に示すように、本体ケース３に全熱交換素子４を配置し、ファン５を駆動することで、屋内空気を内気口６から吸い込み、全熱交換素子４、ファン５を経由し、排気口７から屋外へと排出する。
【００２２】
また、ファン８を駆動することで、屋外空気を外気口９から吸い込み、全熱交換素子４、ファン８を経由し、給気口１０から屋内へと取り入れる構成となっている。
【００２３】
また、前記全熱交換素子４は、図３、図４に示すように、枠体１１の矩形開口部に全熱交換素子用仕切部材１４を装着したものを、屋内空気風路リブ１２および屋外空気風路リブ１３を交互に挟んで所定間隔で配置し、隣接する枠体１１間に上述した屋内空気１５、次に隣接する枠体１１間に上述した屋外空気１６を流すことで、熱交換を行わせる構造となっている。
【００２４】
冬季の場合、屋内空気１５は暖房や人の呼気などから湿気を含んだ状態であり、屋外空気１６は乾燥した状態となっている。全熱交換素子用仕切部材１４の両面を屋内空気１５と屋外空気１６がそれぞれ流れることで、全熱交換素子用仕切部材１４を介した熱伝達により、屋内空気１５の熱が屋外空気１６に伝えられる。また、全熱交換素子用仕切部材１４を介した湿気伝達により、屋内空気１５の水分が屋外空気１６に伝えられる。
【００２５】
本発明では、図５に断面を示したように、多孔質シート１８の上に極細繊維部１７が積層されたものに対し、透湿性物質２１を塗工し、さらに多孔質シート１８を積層した後、透湿性物質２１を水不溶化することで全熱交換素子用仕切部材１４を構成する。ここで、極細繊維部１７と多孔質シート１８とは、接着部２３を接点として接着されている。透湿性物質２１は極細繊維１９の間に塗工され、図６に断面を示したように、透湿部２０が多孔質シート１８に挟まれた全熱交換素子用仕切部材１４が得られる。これにより、全熱交換素子用仕切部材１４の強度を向上出来るので、極細繊維１９の繊維径を細くして、極細繊維部１７を薄く形成することが出来る。その上、繊維径が細いことによる毛細管力により、透湿性物質２１を効率良く吸収出来るため、透湿性物質２１を極細繊維部１７に集めることが出来る。これにより、透湿部２０の厚みを薄く出来る。さらに、同じく繊維径が細いことから、強度を保ちつつ、極細繊維部１７の空隙率を高めることが出来るので、透湿部２０に含まれる透湿性物質２１の割合を高くすることが出来る。
【００２６】
全熱交換素子用仕切部材１４の透湿に対し抵抗となる部位は、透湿部２０と多孔質シート１８と接着部２３とであり、水分は、多孔質シート１８の空隙と透湿部２０の透湿性物質２１と接着部２３とを通過する。多孔質シート１８の空隙と透湿性物質２１を比較すると、水蒸気の形で移動できる空隙は抵抗になりにくいため、透湿性物質２１で充填されている透湿部２０の抵抗が透湿の律速となる。このため、透湿部２０を薄く形成することにより、全熱交換素子用仕切部材１４の透湿性能を上げることが出来る。さらに、透湿部２０に含まれる極細繊維１９は、透湿性物質２１に比べ透湿性が低いため、透湿部２０に含まれる透湿性物質２１の割合を高めることによっても透湿性能を上げることが出来る。
【００２７】
また、接着部２３が透湿性物質２１に比べ透湿性が低い場合、部分的に接着することが好ましく、特定の形状に限定されないが、例えば、ドット状、ネット状、ライン状等が好ましい。また、接着部２３が多孔質シート１８または極細繊維部１７に浸透すると、全熱交換素子用仕切部材１４に占める多孔質シート１８の空隙または透湿性物質２１の割合が減少し、透湿性が低下してしまう。このため、接着部２３は極細繊維部１７と多孔質シート１８との界面のみを接着する形が好ましく、各種接着方法を用いることが出来るが例えば、多孔質シート１８を芯鞘繊維で構成することが挙げられる。
【００２８】
軸となる繊維に、その繊維より低い融点を持つ樹脂がコーティングされた芯鞘繊維を用いることで、繊維表面のみを融解することが可能となり、融解した樹脂に極細繊維部１７を埋め込むことで、極細繊維部１７と多孔質シート１８との界面のみを接着することが出来る。
【００２９】
また、透湿部２０を多孔質シート１８で挟む構造にすることにより、透湿部２０が表面に露出していないため、透湿部２０の破損や全熱交換素子用仕切部材１４からの脱離を抑制することが出来る。さらに、多孔質シート１８の表面には多数の細孔があるため、微細な凹凸が形成されている。この微細な凹凸により、全熱交換素子用仕切部材１４近傍の気流の方向に乱れが発生するため、全熱交換素子用仕切部材１４近傍に形成される温度境界層が乱れる。これにより、全熱交換素子用仕切部材１４と気流との熱伝達と湿度伝達が促進されるので、全熱交換効率を上げることが出来る。
【００３０】
また、図７に示すように、全熱交換素子用仕切部材１４は、外側両表面の一方の多孔質シート１８の厚みより、他方の多孔質シート１８の厚みが薄い構成としてもよい。これにより、極細繊維部１７の一方の面に薄い多孔質シート１８ａ、他方の面に厚い多孔質シート１８ｂを貼り合わせたものに薄い多孔質シート１８ａ側から透湿性物質２１を塗工することで、透湿性物質２１が極細繊維部１７へ浸透する距離を短く出来、透湿性物質２１が多孔質シート１８ａへ付着する量を削減することが出来る。多孔質シート１８ａへ付着する透湿性物質２１は透湿抵抗となるため、それを削減することで、全熱交換素子用仕切部材１４の透湿性能を上げることが出来る。それに加え、浸透する時間を短くすることも出来、全熱交換素子用仕切部材１４を作成する時間が短くなり生産性を向上することが出来る。なお、薄い多孔質シート１８ａの厚みと極細繊維部１７の厚みとの大小関係は特に指定しない。
【００３１】
また、図８に示すように、全熱交換素子用仕切部材１４は、外側両表面の一方の多孔質シート１８と他方の多孔質シート１８とが部分的に接着され、両表面に凹凸部２２を備えていても良い。
【００３２】
多孔質シート１８表面に凹凸部２２が形成されることにより、通風路の気流の方向に乱れが発生するため、通風路に形成される温度境界層が乱れる。これにより、全熱交換素子用仕切部材１４と気流との熱伝達と湿度伝達が促進されるので、全熱交換効率を上げることが出来る。さらに、多孔質シート１８同士を接着することによって、全熱交換素子用仕切部材１４の剛性や強度などの力学的特性が向上する。そのため、加工及び使用等の各過程において全熱交換素子用仕切部材１４の破損や変形を抑制出来るので、安定した性能を確保することが出来る。
【００３３】
また、平均孔径が１５μｍ以上１００μｍ以下で、厚みが２０μｍ以上５００μｍ以下の多孔質シート１８と、平均孔径が０．０１μｍ以上１０μｍ以下で厚みが０．５μｍ以上２０μｍ以下の極細繊維部１７とが積層されたものを用いてもよい。
【００３４】
多孔質シート１８に平均孔径１５μｍ以上の孔が開いていることにより、透湿性物質２１の液抜けを促進することが出来、透湿部２０を極細繊維部１７の厚みに近づけることが出来るため、透湿性能を上げることが出来る。ただし、１００μｍよりも大きな平均孔径の孔が開いていると透湿部２０が薄い場合に透湿部２０を支えきれなくなる可能性がある。また、厚みが２０μｍ未満となると強度が不足する恐れがあり、厚みが５００μｍを超えると透湿性能が低下する恐れがある。
【００３５】
本発明における極細繊維とは、繊維径が０．１μｍから１μｍの繊維を示す。この繊維径を備えることにより、前述の平均孔径を実現しつつ高い空隙率、例えば８０％以上、望ましくは９０％以上の空隙率を得ることが出来る。多孔質シート１８は不織布・織布に限らないが、不織布・織布の場合、繊維径は極細繊維よりも大きく、３μｍから５０μｍの繊維径が好適である。基材の繊維径が３μｍを下回ると、単繊維の強度が低く、補強材としての強度が不十分となり、５０μｍ以上であると、多孔質シート１８の厚みが厚くなり、透湿性能が低下するので、好ましくない。
【００３６】
極細繊維部１７の平均孔径が１０μｍ以下であることにより、透湿性物質２１が極細繊維部１７に絡まることで、脱落を抑制できる。ただし、平均孔径が０．０１μｍ未満であると、透湿部２０の厚み方向に直線的に透湿性物質２１が配置されている箇所が減少するため、水分の移動距離が伸び、透湿性能が低下する恐れがある。また、厚みが０．５μｍ未満であると、部分的なピンホールが生じやすくなり、全熱交換素子用仕切部材１４としてのガスバリア性が担保できなくなる恐れが有り、厚みが２０μｍ以上であると、透湿部２０が厚くなりすぎて透湿性能が低下する恐れがある。
【００３７】
また、透湿性物質２１の水不溶化方法として、親水性の有機低分子化合物を含浸または塗工後、重合させることにより高分子化し、水不溶化してもよい。
【００３８】
有機低分子化合物の状態で塗工することにより、極細繊維部１７の細かい孔まで浸透させることが可能となり、その後重合により水不溶化することで、より密に透湿性物質２１が詰まった透湿部２０を得ることが出来る。このため、透湿部２０の透湿抵抗を下げることが出来、全熱交換素子用仕切部材１４の透湿性能を上げることが出来る。
【００３９】
また、透湿性物質２１として、第四級アンモニウム基を備えた薬剤を用いてもよい。
【００４０】
第四級アンモニウム基は電荷の偏りが大きく、水分子と水素結合を作らないという特徴があるため、水の吸放湿性が高い。このため、全熱交換素子用仕切部材１４の透湿性能を上げることが出来る。
【００４１】
また、接着部２３が、耐水性と透湿性を備えた材質としてもよい。
【００４２】
接着部２３が耐水性を備えることで、素子内部に結露・結氷が発生する条件においても、形状変化が少なく性能劣化を防止することが可能となる。また、透湿性を備えることで、全熱交換素子用仕切部材１４の透湿性能を上げることが出来る。
【００４３】
また、外側両表面の多孔質シート１８同士の接着方法として、熱エンボス加工による熱圧着を利用してもよい。このとき、外側両表面の多孔質シート１８同士が熱圧着により直接接着されていても良く、透湿部２０を介して熱接着されていても良い。
【００４４】
熱エンボス加工を利用することにより、容易に多孔質シート１８の両表面に凹凸部２２を形成することが出来る。
【００４５】
また、多孔質シート１８が熱接着可能な耐水性と透湿性を備えた樹脂でコーティングされた芯鞘繊維を備えた構成としてもよい。
【００４６】
熱接着可能な耐水性と透湿性を備えた樹脂でコーティングされた芯鞘繊維を備えることにより、容易に極細繊維部１７と多孔質シート１８とを接着することが可能となり、全熱交換素子用仕切部材１４の剛性や強度などの力学的特性が向上する。さらに、芯鞘繊維と極細繊維が繊維同士の接点で接着されることにより、接着部２３の体積を小さくすることが出来、全熱交換素子用仕切部材１４の透湿性を向上することが出来る。
【００４７】
また、全熱交換素子４に、前記構成の全熱交換素子用仕切部材１４を用いた構成としてもよい。
【００４８】
この構成により、透湿性能の高い全熱交換素子用仕切部材１４を用いることが出来るため、潜熱交換効率の高い全熱交換素子４を得ることが出来る。
【００４９】
また、全熱交換形換気装置２に、前記構成の全熱交換素子４を用いた構成としてもよい。
【００５０】
この構成により、潜熱交換効率の高い全熱交換素子４を用いることが出来るため、全熱交換効率の高い全熱交換形換気装置２を得ることが出来る。
【００５１】
なお、多孔質シート１８としては特に制限されないが、例えば不織布、プラスチックフィルム、織布が挙げられる。材質としては、耐水性のある材料が好ましく、例えばポリプロピレン、ポリエチレン、ポリテトラフルオロエチレン、ポリエステル、ポリアミド、ポリイミド、ポリエーテルサルフォン、ポリアクリルニトリル、ポリフッ化ビニリデン等が挙げられる。
【００５２】
なお、極細繊維１９の材質も、耐水性のある材料が好ましく、上記多孔質シート１８と同じ材料を用いることが出来る。また、製造方法としては、メルトブローン法、静電紡糸法等が挙げられるがこれに限らず既知の手法を用いることが出来る。
【００５３】
なお、透湿性物質２１としては、親水性の官能基を備えた高分子が好ましく、例えば、水酸基、スルホン基、エステル結合、ウレタン結合、カルボキシル基、カルボ基、リン酸基、アミノ基、第四級アンモニウム基等が挙げられる。特に前述のように第四級アンモニウム基は吸放質性が高く好ましい。
【００５４】
なお、極細繊維部１７へ透湿性物質２１を添加する方法としては、含浸または塗工が挙げられるが、特に塗工量を制御できる塗工方式が好ましい。塗工方法としては、スプレー方式、グラビアコート方式、ダイ塗工方式、インクジェット方式、コンマコート方式等、既知の方式を用いることが出来る。
【００５５】
なお、透湿性物質２１の水不溶化方法としては、上記重合による高分子化の他に、塗工後架橋材で処理する方法、非水溶性の高分子を有機溶媒に溶解して塗布し、乾燥させる方法、非水溶性の高分子を熱溶解し、冷却する方法等が挙げられる。
【００５６】
なお、透湿性物質２１を重合するときに、親水性の有機低分子化合物の他に、重合部位を複数持つ有機化合物を架橋材として添加してもよい。添加することにより、重合後の有機高分子化合物の耐水性が高まるほか、透湿部２０の強度の向上、吸水による膨潤の抑制効果を得ることが出来、好適である。
【００５７】
なお、透湿性物質２１を重合させる方法としては、ラジカル重合、イオン重合、開環重合等が挙げられ、特に分子量の急激な増大を伴うラジカル重合が好適である。これは、分子量が急激に増大することにより、重合後の高分子化合物が極細繊維部１７に留まり易く、均一な透湿部２０を形成しやすいためである。ラジカル重合方法としては、既知の手法を用いることが出来、例えば熱や紫外線、放射線を用いた重合を行うことが出来る。特に放射線を用いた場合、透湿性物質２１と極細繊維１９とを結合することも可能となるため、耐水性が向上し、より好適である。
【００５８】
なお、全熱交換素子用仕切部材１４は多孔質シート１８と透湿部２０とを接着せずに重ね合わせた状態で使用しても良いが、多孔質シート１８と透湿部２０とを接着して使用しても良い。多孔質シート１８と透湿部２０とを接着する方法としては、繊維の熱融着、接着剤の使用等が挙げられるがこれに限らず既知の手法を用いることが出来る。
【００５９】
なお、接着部２３に耐水性と透湿性を備えた接着剤を用いる場合、接着剤の材料は、透湿性物質２１と同様に親水性の官能基を備えた高分子が好ましく、例えば、水酸基、スルホン基、エステル結合、ウレタン結合、カルボキシル基、カルボ基、リン酸基、アミノ基、第四級アンモニウム基等が挙げられる。例えば、これらの官能基を含有するエポキシ系の接着剤や、接着剤成分に後からグラフト重合等の手段によって導入することで、上記接着成分を得ることが出来る。
【００６０】
なお、接着部２３に用いる接着剤は、上記有機高分子のほかに、耐水性と透湿性を備えた無機材料、例えばシリカを含むような接着剤を用いても良い。
【００６１】
なお、接着部２３に用いる接着剤は、柔軟性の高いものが好適である。柔軟性の高いものを用いることにより、透湿性物質２１が吸水して体積膨張した場合の寸法変化を接着部２３で吸収することが出来るため、全熱交換素子用仕切部材１４の耐水性を増すことが出来る。
【００６２】
なお、凹凸の形状や面積等は特に限定されないが、エンボスロールを用いて熱接着する場合、エンボスロールの模様により任意に変更することが出来る。また、熱エンボス加工の方法としては、片面エンボス、両面エンボス等が挙げられるがこれに限らず既知の手法を用いることが出来る。
【００６３】
なお、多孔質シート１８として、熱接着可能な耐水性と透湿性を備えた樹脂でコーティングされた芯鞘繊維を備える場合、芯鞘繊維の外層の材料は、透湿性物質２１と同様に親水性の官能基を備えた高分子が好ましく、例えば、水酸基、スルホン基、エステル結合、ウレタン結合、カルボキシル基、カルボ基、リン酸基、アミノ基、第四級アンモニウム基等が挙げられる。また、芯鞘繊維の内層の材料は、耐水性のある材料が好ましく、例えばポリプロピレン、ポリエチレン、ポリテトラフルオロエチレン、ポリエステル、ポリアミド、ポリイミド、ポリエーテルサルフォン、ポリアクリルニトリル、ポリフッ化ビニリデン等が挙げられる。
【産業上の利用可能性】
【００６４】
以上のように本実施形態にかかる全熱交換素子用仕切部材は、透湿性能を向上することを可能とするものであるので、全熱交換素子、全熱交換形換気装置等に用いる全熱交換素子用仕切部材として有用である。
【符号の説明】
【００６５】
１  家
２  全熱交換形換気装置
３  本体ケース
４  全熱交換素子
５  ファン
６  内気口
７  排気口
８  ファン
９  外気口
１０  給気口
１１  枠体
１２  屋内空気風路リブ
１３  屋外空気風路リブ
１４  全熱交換素子用仕切部材
１５  屋内空気
１６  屋外空気
１７  極細繊維部
１８  多孔質シート
１８ａ薄い多孔質シート
１８ｂ厚い多孔質シート
１９  極細繊維
２０  透湿部
２１  透湿性物質
２２  凹凸部
２３  接着部
【図１】
2015178949.tif 000003
【図２】
2015178949.tif 000004
【図３】
2015178949.tif 000005
【図４】
2015178949.tif 000006
【図５】
2015178949.tif 000007
【図６】
2015178949.tif 000008
【図７】
2015178949.tif 000009
【図８】
2015178949.tif 000010